"下記何れかの構造式で示される発光性有機白金錯体。各式中、Zは-CH2n-、または-CH2CH2OCH2mCH2-を表し、上記nは7~14の整数を表し、上記mは3または4を表し、Aは縮合環であってもよい芳香族炭化水素環または芳香族複素環を表し、Rは上記Aの置換基であって水素但し、水素は、構造式1中のZの上記nが7~13のときを除く、ハロゲン、炭素数1~6のアルキル基、炭素数1~6のアルケニル基、炭素数1~6のアルキニル基、炭素数1~6のアルコキシ基、-OCpHqXrで表されるハロゲン化アルコキシ基、ヒドロキシル基、ヒドロキシエチル基、-NR1R2で表されるアルキルアミノ基、ニトロ基、スルホニル基、スルフィニル基、カルボキシル基、アセトキシ基、ウレイド基、フェニル基、炭素数7~13のアルキルフェニル基、炭素数7~13のアルキルフェニルオキシ基、炭素数8~13のアルキニルフェニル基、炭素数8~13のアルケニルフェニル基、またはフェノキシ基を表し、上記Xはハロゲンを表し、上記pは1~6の整数を表し、上記qは2p1=qrを満たす0または正の整数を表し、上記rは2p1=qrを満たす正の整数を表し、上記R1,R2は互いに独立して水素または炭素数1~6のアルキル基を表し、当該RはAに複数存在していてもよく、かつ、Aに存在するRは互いに異なっていてもよい。構造式1で示され、上記Zが-CH2n-であり、上記nが8~14の整数であり、上記Aがベンゼン環であり、上記Rがハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、炭素数8~13のアルケニルフェニル基、または水素但し、水素はnが14のときである請求項1に記載の発光性有機白金錯体。構造式2aまたは2bで示され、上記Zが-CH2n-であり、上記nが7~14の整数であり、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基である請求項1に記載の発光性有機白金錯体。構造式1で示され、上記Zが-CH2CH2OCH2mCH2-であり、上記mは3または4を表し、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基である請求項1に記載の発光性有機白金錯体。構造式2aまたは2bで示され、上記Zが-CH2CH2OCH2mCH2-であり、上記mは3または4を表し、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基である請求項1に記載の発光性有機白金錯体。下記何れかの構造式で示される発光性有機白金錯体。構造式a~w,z,aa,ac,aj,akの何れか一つで示される請求項6に記載の発光性有機白金錯体。構造式xまたはyで示される請求項6に記載の発光性有機白金錯体。構造式abで示される請求項6に記載の発光性有機白金錯体。構造式afまたはagで示される請求項6に記載の発光性有機白金錯体。請求項1ないし10の何れか一項に記載の発光性有機白金錯体を含むことを特徴とする発光性材料。一対の電極間に、発光層を含む有機層を挟持してなる機能素子であって、上記発光層が、請求項1ないし10の何れか一項に記載の発光性有機白金錯体を含むことを特徴とする機能素子。しかしながら、上記特許文献1に記載されている金属ポルフィリン錯体は、架橋構造を有しているものの、配位子であるポルフィリンが平面構造を維持している。このため、金属ポルフィリン錯体は、無輻射失活の割合が大きく、発光量子収率φが数程度であり発光効率が低い。従って、実用に足る発光強度を得ることができない。また、金属ポルフィリン錯体を合成するには多段階9段階程度の反応を行う必要があり、製造方法が複雑である。さらに、発光色調が波長650nm前後の赤色に限定されており、光の三原色を揃えることができない。同様に、上記特許文献2に記載されている有機金属錯体も、当該有機金属錯体の分子運動による無輻射失活の割合が大きい。従って、発光量子収率φが15以下であり発光効率が低いため、実用に足る発光強度を得ることができない。つまり、上記従来の有機金属錯体では、発光効率が低いため、実用に足る発光強度を得ることができず、また、光の三原色を揃えることができないという課題を有している。本願発明者は、上記課題を解決するために鋭意検討した結果、発光性有機白金錯体の配位子にメチレン鎖等の架橋鎖による架橋構造を導入することによって、当該発光性有機白金錯体の発光強度が増大され、室温23°Cにおいても実用に足る発光強度を示すこと、並びに、上記架橋鎖の長さを調節することにより、発光色調を制御することができることを見出して、本発明を完成するに至った。即ち、本発明は、上記の課題に鑑みてなされたものであり、その主たる目的は、従来の有機金属錯体よりも発光効率に優れ、実用に足る発光強度を得ることができ、また、光の三原色を揃えることが可能となり、例えば有機発光素子等の機能素子の材料として有用な発光性有機白金錯体、これを含む発光性材料および機能素子を提供することにある。上記の課題を解決するために、本発明に係る発光性有機白金錯体は、下記何れかの構造式で示される。各式中、Zは-CH2n-、または-CH2CH2OCH2mCH2-を表し、上記nは7~14の整数を表し、上記mは3または4を表し、Aは縮合環であってもよい芳香族炭化水素環または芳香族複素環を表し、Rは上記Aの置換基であって水素但し、水素は、構造式1中のZの上記nが7~13のときを除く、ハロゲン、炭素数1~6のアルキル基、炭素数1~6のアルケニル基、炭素数1~6のアルキニル基、炭素数1~6のアルコキシ基、-OCpHqXrで表されるハロゲン化アルコキシ基、ヒドロキシル基、ヒドロキシエチル基、-NR1R2で表されるアルキルアミノ基、ニトロ基、スルホニル基、スルフィニル基、カルボキシル基、アセトキシ基、ウレイド基、フェニル基、炭素数7~13のアルキルフェニル基、炭素数7~13のアルキルフェニルオキシ基、炭素数8~13のアルキニルフェニル基、炭素数8~13のアルケニルフェニル基、またはフェノキシ基を表し、上記Xはハロゲンを表し、上記pは1~6の整数を表し、上記qは2p1=qrを満たす0または正の整数を表し、上記rは2p1=qrを満たす正の整数を表し、上記R1,R2は互いに独立して水素または炭素数1~6のアルキル基を表し、当該RはAに複数存在していてもよく、かつ、Aに存在するRは互いに異なっていてもよい。また、本発明に係る発光性有機白金錯体は、より好ましくは、a構造式1で示され、上記Zが-CH2n-であり、上記nが8~14の整数であり、上記Aがベンゼン環であり、上記Rがハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、炭素数8~13のアルケニルフェニル基、または水素但し、水素はnが14のときであり、若しくは、b構造式2aまたは2bで示され、上記Zが-CH2n-であり、上記nが7~14の整数であり、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基であり、若しくは、c構造式1で示され、上記Zが-CH2CH2OCH2mCH2-であり、上記mは3または4を表し、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基であり、若しくは、d構造式2aまたは2bで示され、上記Zが-CH2CH2OCH2mCH2-であり、上記mは3または4を表し、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基である。さらに、上記の課題を解決するために、本発明に係る発光性有機白金錯体は、下記何れかの構造式で示される。本発明に係る発光性材料は、上記の課題を解決するために、上記何れかの構造式で示される発光性有機白金錯体を含むことを特徴としている。本発明に係る機能素子は、上記の課題を解決するために、一対の電極間に、発光層を含む有機層を挟持してなる機能素子であって、上記発光層が、上記何れかの構造式で示される発光性有機白金錯体を含むことを特徴としている。上記の構成によれば、発光性有機白金錯体の配位子にメチレン鎖等の架橋鎖による架橋構造が導入されているので、架橋鎖に結合している窒素原子が架橋鎖の方向に引っ張られる。このため、発光性有機白金錯体は、二つの配位子が白金原子を中心にして折れ曲がった三次元構造立体構造を採ることになり、当該配位子は平面構造を維持することができない。従って、当該発光性有機白金錯体の発光強度が増大され、室温23°Cにおいても実用に足る発光強度を示すことができる。発光性有機白金錯体の発光強度が増大される具体的な理由としては、架橋鎖が形成されたことによる錯体の配位平面の変化変形の他に、架橋鎖による発光性有機白金錯体分子間の集積の制御等が挙げられる。また、上記架橋鎖の長さを調節することにより、二つの配位子の三次元構造立体構造を制御することができるので、発光色調を制御することができる。即ち、上記構成の発光性材料は、上記何れかの構造式で示される発光性有機白金錯体を含んでいる。また、上記構成の機能素子は、一対の電極間に、上記何れかの構造式で示される発光性有機白金錯体を含む発光層を含む有機層を挟持してなるので、従来の有機金属錯体よりも発光効率に優れ、実用に足る発光強度を得ることができ、また、光の三原色を揃えることが可能となる。従って、上記の構成によれば、従来の有機金属錯体よりも発光効率に優れ、実用に足る発光強度を得ることができ、また、光の三原色を揃えることが可能となり、例えば有機発光素子等の機能素子の材料として有用な発光性有機白金錯体、およびこれを用いた機能素子を提供することができる。本発明に係る発光性有機白金錯体、これを含む発光性材料および機能素子によれば、従来の有機金属錯体よりも発光効率に優れ、実用に足る発光強度を得ることができ、また、光の三原色を揃えることが可能となり、例えば有機発光素子等の機能素子の材料として有用な発光性有機白金錯体、これを含む発光性材料および機能素子を提供することができるという効果を奏する。尚、白金はイリジウムと比較して埋蔵量が多く、入手が容易であるので、本発明に係る発光性有機白金錯体は、イリジウムを用いた従来の有機金属錯体と比較して、工業化が容易である。本発明に係る実施の一形態について説明すれば、以下の通りである。本発明に係る発光性有機白金錯体は、下記何れかの構造式1,2a,2bで示される。各式中、Zは-CH2n-、または-CH2CH2OCH2mCH2-を表し、上記nは7~14の整数を表し、上記mは3または4を表し、Aは縮合環であってもよい芳香族炭化水素環または芳香族複素環を表し、Rは上記Aの置換基であって水素但し、水素は、構造式1中のZの上記nが7~13のときを除く、ハロゲン、炭素数1~6のアルキル基、炭素数1~6のアルケニル基、炭素数1~6のアルキニル基、炭素数1~6のアルコキシ基、-OCpHqXrで表されるハロゲン化アルコキシ基、ヒドロキシル基、ヒドロキシエチル基、-NR1R2で表されるアルキルアミノ基、ニトロ基、スルホニル基、スルフィニル基、カルボキシル基、アセトキシ基、ウレイド基、フェニル基、炭素数7~13のアルキルフェニル基、炭素数7~13のアルキルフェニルオキシ基、炭素数8~13のアルキニルフェニル基、炭素数8~13のアルケニルフェニル基、またはフェノキシ基を表し、上記Xはハロゲンを表し、上記pは1~6の整数を表し、上記qは2p1=qrを満たす0または正の整数を表し、上記rは2p1=qrを満たす正の整数を表し、上記R1,R2は互いに独立して水素または炭素数1~6のアルキル基を表し、当該RはAに複数存在していてもよく、かつ、Aに存在するRは互いに異なっていてもよい。つまり、発光性有機白金錯体は、上記構造式1で示される、白金原子を一つ含む発光性有機白金錯体であってもよく、上記構造式2aで示される、白金原子を二つ含むsyn型の有機白金二核錯体であってもよく、上記構造式2bで示される、白金原子を二つ含むanti型の有機白金二核錯体であってもよい。尚、発光性有機白金錯体は、白金原子を三つ含む有機白金三核錯体とすることもできる。そして、本発明に係る機能素子は、上記発光性有機白金錯体が、a構造式1で示され、上記Zが-CH2n-であり、上記nが8~14の整数であり、上記Aがベンゼン環であり、上記Rがハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、炭素数8~13のアルケニルフェニル基、または水素但し、水素はnが14のときであり、若しくは、b構造式2aまたは2bで示され、上記Zが-CH2n-であり、上記nが7~14の整数であり、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基であり、若しくは、c構造式1で示され、上記Zが-CH2CH2OCH2mCH2-であり、上記mは3または4を表し、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基であり、若しくは、d構造式2aまたは2bで示され、上記Zが-CH2CH2OCH2mCH2-であり、上記mは3または4を表し、上記Aがベンゼン環であり、上記Rが水素、ハロゲン、メチル基、エチル基、メトキシ基、エトキシ基、トリフルオロメトキシ基、ジフルオロメトキシ基、ヒドロキシル基、ヒドロキシエチル基、ジメチルアミノ基、ジエチルアミノ基、ニトロ基、アセトキシ基、フェニル基、炭素数7~13のアルキルフェニルオキシ基、炭素数8~13のアルキニルフェニル基、または炭素数8~13のアルケニルフェニル基であることがより好ましい。上記発光性有機白金錯体は、原料である配位子と、当該配位子2分子に架橋構造を導入する架橋鎖の原料化合物以下、架橋化合物と記すとの縮合により、架橋構造が導入された配位子以下、架橋配位子と記すを合成する合成工程、および、白金化合物を用いて架橋配位子に白金原子を挿入する挿入工程、の二工程の合成方法で合成することができる。従って、本発明に係る発光性有機白金錯体は、従来の有機金属錯体である例えば金属ポルフィリン錯体と比較して、合成が容易である。上記配位子は2座配位子であるので、架橋配位子は白金原子に対して4座配位子として機能している。より具体的には、上記構造式1で示される発光性有機白金錯体であって、当該発光性有機白金錯体がトランス型ビスサリチルアルジミナト白金錯体である場合を例に挙げると、下記反応式Aに示すように、配位子であるサリチルアルデヒド2分子と架橋化合物であるジアミノアルカン1分子との縮合による、架橋配位子であるN,N’-ビスサリチリデン-アルカンジアミンの合成工程、および、白金化合物である例えばPtCl2CH3CN2を用いて、トランス型ビスサリチルアルジミンとなるN,N’-ビスサリチリデン-アルカンジアミンに白金原子を挿入する挿入工程の二工程の合成方法で合成することができる。式中のR,nは前記と同じまた、上記合成工程および挿入工程を1ポットで実質的に同時に行うこともできる。2座配位子である上記配位子2分子を架橋化合物1分子で結び付ける架橋する上記合成工程の収率は、100若しくは実質的に100である。従って、上記合成方法は、工業的な製造方法として有用である。そして、上記構造式2aで示されるsyn型の有機白金二核錯体、並びに、上記構造式2bで示されるanti型の有機白金二核錯体は、上記構造式1で示される発光性有機白金錯体一核錯体の副生成物として得られる。つまり、有機白金二核錯体は、発光性有機白金錯体一核錯体の製造時に副生成物として副生される。これら有機白金二核錯体は、例えばカラムクロマトグラフィ等による分離精製操作を行うことにより、発光性有機白金錯体一核錯体と分離することができる。同様に、白金原子を三つ含む有機白金三核錯体も、上記構造式1で示される発光性有機白金錯体一核錯体の副生成物として得られ、例えばカラムクロマトグラフィ等による分離精製操作を行うことにより、発光性有機白金錯体一核錯体と分離することができる。尚、本発明に係る発光性有機白金錯体は、錯体の配位平面に対する架橋鎖の位置により、即ち、架橋鎖が配位平面の上方を渡環しているか或いは下方を渡環しているかにより、光学異性体が存在する。上記合成方法では、発光性有機白金錯体はラセミ体として得られる。上記発光性有機白金錯体を構成する配位子としては、具体的には、例えば、サリチルアルデヒド、3-フルオロサリチルアルデヒド、4-フルオロサリチルアルデヒド、5-フルオロサリチルアルデヒド、6-フルオロサリチルアルデヒド、3-クロロサリチルアルデヒド、4-クロロサリチルアルデヒド、5-クロロサリチルアルデヒド、6-クロロサリチルアルデヒド、3-ブロモサリチルアルデヒド、4-ブロモサリチルアルデヒド、5-ブロモサリチルアルデヒド、6-ブロモサリチルアルデヒド、3-メチルサリチルアルデヒド、4-メチルサリチルアルデヒド、5-メチルサリチルアルデヒド、6-メチルサリチルアルデヒド、3-メトキシサリチルアルデヒド、4-メトキシサリチルアルデヒド、5-メトキシサリチルアルデヒド、6-メトキシサリチルアルデヒド、4,6-ジメトキシサリチルアルデヒド、3-エトキシサリチルアルデヒド、4-エトキシサリチルアルデヒド、5-エトキシサリチルアルデヒド、6-エトキシサリチルアルデヒド、3-トリフルオロメトキシサリチルアルデヒド、4-トリフルオロメトキシサリチルアルデヒド、5-トリフルオロメトキシサリチルアルデヒド、6-トリフルオロメトキシサリチルアルデヒド、3-ヒドロキシサリチルアルデヒド、4-ヒドロキシサリチルアルデヒド、5-ヒドロキシサリチルアルデヒド、6-ヒドロキシサリチルアルデヒド、3-ヒドロキシエチルサリチルアルデヒド、4-ヒドロキシエチルサリチルアルデヒド、5-ヒドロキシエチルサリチルアルデヒド、6-ヒドロキシエチルサリチルアルデヒド、3-ジエチルアミノサリチルアルデヒド、4-ジエチルアミノサリチルアルデヒド、5-ジエチルアミノサリチルアルデヒド、6-ジエチルアミノサリチルアルデヒド、3-ニトロサリチルアルデヒド、4-ニトロサリチルアルデヒド、5-ニトロサリチルアルデヒド、6-ニトロサリチルアルデヒド、3-アセトキシサリチルアルデヒド、4-アセトキシサリチルアルデヒド、5-アセトキシサリチルアルデヒド、6-アセトキシサリチルアルデヒド、3-フェニルサリチルアルデヒド、4-フェニルサリチルアルデヒド、5-フェニルサリチルアルデヒド、6-フェニルサリチルアルデヒド、3-ベンジルオキシサリチルアルデヒド、4-ベンジルオキシサリチルアルデヒド、5-ベンジルオキシサリチルアルデヒド、6-ベンジルオキシサリチルアルデヒド、1-ヒドロキシ-2-ナフトアルデヒド、3-ヒドロキシピリジン-4-カルボキスアルデヒド等が挙げられる。つまり、構造式1,2a,2bにおいてAで表される縮合環であってもよい芳香族炭化水素環または芳香族複素環としては、ベンゼン環やナフタレン環縮合環、ピリジン環がより好ましく、ベンゼン環が特に好ましい。但し、上記構造式から明らかなように、本発明に係る発光性有機白金錯体を構成する配位子は、上記例示の配位子以外にも、種々存在する。つまり、上記例示の配位子は、具体例に過ぎない。上記架橋化合物としては、具体的には、1,7-ジアミノヘプタン、1,8-ジアミノオクタン、1,9-ジアミノノナン、1,10-ジアミノデカン、1,11-ジアミノウンデカン、1,12-ジアミノドデカン、1,13-ジアミノトリデカン、1,14-ジアミノテトラデカン、1,11-ジアミノ-3,6,9-トリオキサウンデカン、1,14-ジアミノ-3,6,9,12-テトラオキサテトラデカン等が挙げられる。但し、本発明に係る発光性有機白金錯体を構成する架橋化合物は、当該発光性有機白金錯体が三次元構造立体構造を構築することが可能な化合物であればよく、上記例示の架橋化合物以外にも、種々存在する。つまり、上記例示の架橋化合物は、具体例に過ぎない。上記白金化合物としては、具体的には、例えば、PtCl2CH3CN2が挙げられるが、特に限定されるものではなく、従来の有機金属錯体を合成するときに用いられる公知の白金化合物を好適に用いることができる。そして、上記合成工程においては、従来のシッフ塩基を合成するときに用いられる公知の溶媒を好適に用いることができる。当該溶媒としては、具体的には、例えば、エチルアルコールが挙げられるが、特に限定されるものではない。また、上記挿入工程においては、従来の有機金属錯体を合成するときに用いられる公知の溶媒を好適に用いることができる。当該溶媒としては、具体的には、例えば、トルエンとジメチルスルホキシドとの混合溶媒が挙げられるが、特に限定されるものではない。単位量当たりの配位子に対する上記各溶媒の使用量は、特に限定されるものではない。さらに、上記挿入工程においては、反応を促進させるために、炭酸カリウム等の無機化合物を併用してもよい。上記合成工程および挿入工程における反応温度や反応時間等の反応条件は、従来の有機金属錯体を合成するときに採用されている公知の反応条件を好適に採用することができる。そして、合成工程の終了後、反応液を冷却することにより、当該反応液から架橋配位子を取り出すことができる。また、挿入工程の終了後、反応液を濃縮し、抽出操作、および、例えばカラムクロマトグラフィ等による分離精製操作を行うことにより、発光性有機白金錯体を例えば結晶として取り出す単離することができる。つまり、本発明に係る発光性有機白金錯体の単離方法として、従来の有機金属錯体を単離するときに採用されている公知の単離方法を好適に採用することができる。そして、上記合成方法によって得られる本発明に係る発光性有機白金錯体は、より好ましくは、具体的には、例えば、下記何れかの構造式で示される。従って、上述した通り、下記構造式で示される、白金原子を二つ含む有機白金二核錯体も、本発明に係る発光性有機白金錯体の範疇に含まれる。これら構造式で示される発光性有機白金錯体は、何れも、本願発明者が初めて合成に成功した新規物質である。但し、上記合成方法から明らかなように、本発明に係る発光性有機白金錯体は、下記何れかの構造式で示される発光性有機白金錯体以外にも、種々存在する。つまり、下記何れかの構造式で示される発光性有機白金錯体は、より好適な発光性有機白金錯体の具体例に過ぎない。また、例えば、白金原子を三つ含む有機白金三核錯体も、本発明に係る発光性有機白金錯体の範疇に含まれる。尚、上記構造式から明らかなように、本発明に係る発光性有機白金錯体としては、前記構造式1,2a,2bにおける上記Zが-CH2n-であり、上記nが、構造式1のとき8~14の整数であり、構造式2a,2bのとき7~14の整数であり、上記Aがベンゼン環であり、上記Rが-H、-F、-Cl、-Br、-CH3、-OCH3、-OCH2C6H5、-NC2H52または-NO2であることがさらに好ましい但し、-Hは、構造式1中のZの上記nが7~13のときを除く。また、本発明に係る発光性有機白金錯体としては、前記構造式1,2a,2bにおける上記Zが-CH2CH2OCH2mCH2-であり、上記mが3または4であり、上記Aがベンゼン環であり、上記Rが-Hであることがさらに好ましい。さらに、構造式ajから明らかなように、本発明に係る発光性有機白金錯体は、上記Aに存在するRが互いに異なっていてもよい。次に、本発明に係る発光性有機白金錯体における、三次元構造立体構造と発光色調との関係について説明する。発光性有機白金錯体は、白金原子による重原子効果により、三重項遷移状態励起三重項から基底状態に移行するときに燐光性の発光を示す。本発明に係る発光性有機白金錯体は、当該発光性有機白金錯体の配位子にメチレン鎖等の架橋鎖による架橋構造が導入されているので、架橋鎖に結合している窒素原子が架橋鎖の方向に引っ張られる。このため、発光性有機白金錯体は、二つの配位子が白金原子を中心にして折れ曲がった三次元構造立体構造を採ることになり、当該配位子は平面構造を維持することができない。より具体的には、本発明に係る発光性有機白金錯体は、二つの配位子が、架橋鎖によるトランス位での架橋構造つまり、錯体中心の白金原子の近傍で渡環している構造を有することによって、当該二つの配位子が白金原子を中心にして折れ曲がることによる三次元構造立体構造を有するようになる。つまり、本発明に係る発光性有機白金錯体は、二つの配位子がトランス配位し、個々の配位子の窒素原子、つまり、白金原子に直接配位している窒素原子から架橋構造が形成されているので、当該発光性有機白金錯体の分子運動による無輻射失活の割合が小さくなる無輻射失活が抑制される。従って、当該発光性有機白金錯体の発光強度が増大され、燐光性の発光効率が高くなるので、室温23°Cにおいても実用に足る発光強度を示すことができる。発光性有機白金錯体の発光強度が増大される具体的な理由としては、架橋鎖が形成されたことによる錯体の配位平面の変化変形の他に、架橋鎖による発光性有機白金錯体分子間の集積の制御等が挙げられる。より具体的には、三次元構造立体構造を有することにより、個々の発光性有機白金錯体分子は非集積型の形状となる。このため、固体状態結晶状態或いは非晶質アモルファス状態での分子同士の相互作用が小さくなる。それゆえ、発光性有機白金錯体は、固体状態結晶状態或いは非晶質アモルファス状態で高い発光効率77Kでの固体発光量子収率φが最高で70を示す。尚、配位子が平面構造を有している従来の有機金属錯体は、錯体分子の配位平面の上方および下方が空いており、集積型の形状であるので、難溶性および難揮発性となり、固体状態での取り扱いが困難である。これに対して、本願発明に係る発光性有機白金錯体の分子は、非集積型の形状であるので、例えば、機能素子を製造するときに蒸着等の手法を採用することができ、工業的な製造方法に有利である。そして、本発明に係る発光性有機白金錯体は、架橋鎖の長さ炭素数を調節することにより、錯体の配位平面を変化変形させ、二つの配位子の三次元構造立体構造を制御することができるので、燐光の発光波長、即ち、発光色調、および発光強度を制御することができる。上記発光色調および発光強度についてより詳細に説明する。但し、以下の説明においては、便宜上、発光性有機白金錯体として、配位子が4-ジエチルアミノサリチルアルジミンであり、架橋鎖がメチレン鎖であるトランス型ビス4-ジエチルアミノサリチルアルジミナト白金錯体一核錯体を一例に挙げて説明することとする。より具体的には、図1に示すように、トランス型ビス4-ジエチルアミノサリチルアルジミナト白金錯体R=4-NC2H52は、メチレン鎖の長さによって二つの4-ジエチルアミノサリチルアルジミン配位子の折れ曲がり角度一方の4-ジエチルアミノサリチルアルジミン配位子に対する他方の4-ジエチルアミノサリチルアルジミン配位子の角度であり、平面構造のときは180°が変化する。即ち、メチレン鎖の長さが短い場合には、メチレン鎖に結合している窒素原子がメチレン鎖の方向に強く引っ張られるため、二つの4-ジエチルアミノサリチルアルジミン配位子は大きく折れ曲がるメチレン鎖の長さn=8,9,10。このとき、発光色調は黄緑色~黄色であり、低温例えば、77Kで強い発光を示す。一方、メチレン鎖の長さn=11,12の場合には、二つの4-ジエチルアミノサリチルアルジミン配位子の折れ曲がり度合いが中程度となり二つの4-ジエチルアミノサリチルアルジミン配位子は平面構造に近づき、発光色調がより黄緑色側へと短波長シフトする。上記中程度の折れ曲がり状態が、この発光性有機白金錯体の最も安定な構造であるため、室温、低温共に、発光強度が最も強くなる室温では長さn=12の場合に固体発光量子収率が高く、低温では長さn=11,12の場合に固体発光量子収率が高い。また、メチレン鎖の長さnがさらに長くなるとn=13、二つの4-ジエチルアミノサリチルアルジミン配位子はほぼ平面構造となり、分子間の集積が部分的に可能となるため、分子間相互作用により発光色調は長波長シフトして黄色になる。また、分子間の集積により、発光強度が再び相対的に小さくなる。当該二つの4-ジエチルアミノサリチルアルジミン配位子の平面性は、メチレン鎖の長さに応じて折れ曲がり状態、或いは平面状態に強固に保たれる。即ち、トランス型ビス4-ジエチルアミノサリチルアルジミナト白金錯体は、メチレン鎖の長さを換えることにより、三次元構造立体構造を任意の折れ曲がり状態で強固に固定することができるので、発光色調および発光強度を制御することが可能となる。尚、発光性有機白金錯体の三次元構造立体構造は、単結晶X線構造解析によって明らかにすることができる。例えば、図1においてR=Hであるトランス型ビスサリチルアルジミナト白金錯体の、二つのサリチルアルジミン配位子の折れ曲がり角度は、n=7のとき143°であり、n=13のとき179°ほぼ平面構造である。また、上記角度は、密度汎関数法を用いた分子軌道計算を行うことにより、求めることもできる。本発明に係る発光性有機白金錯体は、配位子の種類やその置換基構造式1,2a,2bにおいてRで表される置換基を変更したり、或いは、架橋鎖の長さや種類を変更したりすることにより、発光色調を波長発光極大波長514~663nmの間で変化させることができる。つまり、本発明に係る発光性有機白金錯体によれば、緑色から黄緑色,黄色,黄橙色,橙色オレンジ色等を経て赤色までの間で、幅広い発光色調を得ることができる。それゆえ、これら種々の発光色調の発光性有機白金錯体を組み合わせることにより、機能素子としての例えば次世代の照明である白色LED発光ダイオードを開発することができる。そして、本発明に係る発光性有機白金錯体は、例えば、励起光として波長365nmの紫外光や波長420nmの青色光を照射することにより、波長550nmの黄橙色の強い発光燐光性の発光;τ=1.6μsを示す。尚、発光色解析を行うことにより、上記黄橙色の発光は色純度が極めて高いCIE0.49,0.51,Pe99ことが判った。このため、本発明に係る発光性有機白金錯体を用いた機能素子は、単一光を必要とされる各種装置に好適に用いることができる。次に、本発明に係る発光性材料および機能素子についてより詳細に説明する。本発明に係る発光性材料は、前記何れかの構造式1,2a,2bで示される発光性有機白金錯体を含んでいる。また、本発明に係る機能素子は、一対の電極間に、発光層を含む有機層を挟持してなる機能素子であって、上記発光層が、前記何れかの構造式1,2a,2bで示される発光性有機白金錯体を含んでいる。つまり、本発明に係る発光性材料は、例えば、本発明に係る機能素子の発光層を形成する材料として好適に用いられる。より具体的には、機能素子が有機EL素子である場合を例に挙げると、当該有機EL素子は、例えば、基板の上に、陽極、ホール注入層およびホール輸送層、発光性有機白金錯体を含む発光層、電子注入層および電子輸送層、陰極をこの順で積層することにより構成されている。或いは、当該有機EL素子は、例えば、基板の上に、陰極、電子注入層および電子輸送層、発光性有機白金錯体を含む発光層、ホール注入層およびホール輸送層、陽極をこの順で積層することにより構成されている。そして、上記ホール注入層、ホール輸送層、発光層、電子注入層および電子輸送層が有機層に該当する。尚、有機層は、上記各層の他に、必要に応じて、公知の有機EL素子が有する保護層や誘電体層等をさらに備えていてもよい。つまり、本実施形態に係る有機EL素子は、前記何れかの構造式で示される発光性有機白金錯体を含んでいる発光層以外の各構成は、公知の有機EL素子の構成を好適に採用することができる。但し、本発明においては、有機層が発光層のみであり、他の層が無機化合物で構成されている無機層である場合も、本発明の範疇に含まれることとする。即ち、本発明に係る機能素子は、有機層として少なくとも発光層を含んでいればよい。基板は、発光性有機白金錯体から発せられる光を散乱または減衰させること無く透過させる材料であればよい。上記基板としては、具体的には、例えば、ガラス基板等の無機材料;ポリエステルやポリスチレン、ポリカーボネートポリイミド等の有機材料;からなる公知の基板が好適に用いられる。尚、基板表面には、必要に応じて、透湿防止層やガスバリア層が形成されていてもよい。陽極は、ホール注入層にホール正孔を供給する機能を有していればよい。陽極としては、具体的には、例えば、合金を含む各種金属、金属酸化物、或いは導電性化合物等の公知の材料が好適に用いられる。このうち、金属酸化物がより好ましく、酸化イリジウム錫ITOからなる薄膜が特に好ましい。尚、陽極の形成方法は、公知の形成方法を好適に採用することができる。陰極は、電子注入層に電子を供給する機能を有していればよい。陰極としては、具体的には、例えば、合金を含む各種金属、金属酸化物、或いは導電性化合物等の公知の材料が好適に用いられる。このうち、アルミニウム、アルカリ金属またはアルカリ土類金属とアルミニウムとの合金が特に好ましい。尚、陰極の形成方法は、公知の形成方法を好適に採用することができる。そして、有機EL素子として機能するために、陽極および陰極のうち、少なくとも一方の電極基板上に形成される電極は、透明であることが望ましい。ホール注入層およびホール輸送層は、陽極からホールを受け取り、当該ホールを発光層に向かって輸送する機能を有していればよい。ホール注入層およびホール輸送層としては、公知の材料が好適に用いられる。尚、ホール注入層およびホール輸送層の形成方法は、公知の形成方法を好適に採用することができる。電子注入層および電子輸送層は、陰極から電子を受け取り、当該電子を発光層に向かって輸送する機能を有していればよい。電子注入層および電子輸送層としては、公知の材料が好適に用いられる。尚、電子注入層および電子輸送層の形成方法は、公知の形成方法を好適に採用することができる。発光層は、例えば本発明に係る発光性材料で形成されており、電圧が印加されたときに、ホール注入層およびホール輸送層を介して陽極から輸送されたホールと、電子注入層および電子輸送層を介して陰極から輸送された電子とを結合させることにより、発光性有機白金錯体を発光させる機能を有していればよい。発光層は、発光性有機白金錯体の他に、ホスト材料を含んでいてもよい。つまり、発光性材料は、ホスト材料をさらに含んでいてもよい。当該ホスト材料とは、発光性有機白金錯体を分散して発光層つまり、発光性材料中に保持する機能、ホールおよび電子を受け取る機能、ホールおよび電子を輸送する機能、ホールおよび電子を結合させる機能、結合により生成した励起子のエネルギを発光性有機白金錯体に供給伝達する機能、等のうちの少なくとも一つの機能を有している材料であり、公知の材料が好適に用いられる。このうち、ホール輸送機能を有する材料と、電子輸送機能を有する材料との混合物がより好ましい。尚、発光層の形成方法は、公知の形成方法を好適に採用することができる。上記構成の有機EL素子に印加する電圧は、例えば6V程度であればよいが、特に限定されるものではない。上記構成の有機EL素子は、前記何れかの構造式で示される発光性有機白金錯体を含んでいるので、緑色から赤色までの間で、幅広い発光色調を示すことができる。つまり、本発明に係る発光性有機白金錯体を用いた機能素子は、電圧を印加することにより、緑色から赤色までの間の幅広い発光色調で発光する。そして、上記構成の機能素子は、一対の電極間に、上記何れかの構造式1,2a,2bで示される発光性有機白金錯体を含む発光層を含む有機層を挟持してなるので、従来の有機金属錯体よりも発光効率に優れ、実用に足る発光強度を得ることができ、また、光の三原色を揃えることが可能である。従って、上記の構成によれば、従来の有機金属錯体よりも発光効率に優れ、実用に足る発光強度を得ることができ、また、光の三原色を揃えることが可能となり、例えば有機発光素子等の機能素子の材料として有用な発光性有機白金錯体、これを含む発光性材料および機能素子を提供することができる。以下、実施例により、本願発明をさらに詳しく説明する。先ず、架橋配位子の合成例を以下に示す。合成例1配位子としての4-ジエチルアミノサリチルアルデヒド0.58gと、架橋化合物としての1,12-ジアミノドデカン0.3gとをエチルアルコール5mlに加え、4時間加熱還流した。反応液を室温まで冷却した後、反応液を氷冷撹拌して析出晶を濾取した。減圧乾燥後、架橋配位子としてのN,N’-ビス4-ジエチルアミノサリチリデン-1,12-ドデカンジアミンの微黄色粉末0.72gを得た。1HNMRδ789694611605345336158167125140118合成例24-ジエチルアミノサリチルアルデヒド0.58gと1,11-ジアミノウンデカン0.28gとを用い、合成例1と同様の手法でN,N’-ビス4-ジエチルアミノサリチリデン-1,11-ウンデカンジアミンの微黄色粉末0.68gを得た。1HNMRδ139790695612606345336158167126140118合成例34-ジエチルアミノサリチルアルデヒド0.58gと1,10-ジアミノデカン0.26gとを用い、合成例1と同様の手法でN,N’-ビス4-ジエチルアミノサリチリデン-1,10-デカンジアミンの微黄色粉末0.71gを得た。1HNMRδ139790695612606345336158167126140118合成例44-ジエチルアミノサリチルアルデヒド0.58gと1,9-ジアミノノナン0.24gとを用い、合成例1と同様の手法でN,N’-ビス4-ジエチルアミノサリチリデン-1,9-ノナンジアミンの微黄色粉末0.43gを得た。1HNMRδ789695611605344336149218131148118合成例54-ジエチルアミノサリチルアルデヒド0.58gと1,8-ジアミノオクタン0.22gとを用い、合成例1と同様の手法でN,N’-ビス4-ジエチルアミノサリチリデン-1,8-オクタンジアミンの微黄色粉末0.55gを得た。1HNMRδ789695611605344336158167132141118合成例64-ジエチルアミノサリチルアルデヒド0.58gと1,13-ジアミノトリデカン0.32gとを用い、合成例1と同様の手法でN,N’-ビス4-ジエチルアミノサリチリデン-1,13-トリデカンジアミンの微黄色粉末0.66gを得た。1HNMRδ789695611605345336125167118118125合成例74-クロロサリチルアルデヒド0.16gと1,12-ジアミノドデカン0.10gとを用い、合成例1と同様の手法でN,N’-ビス4-クロロサリチリデン-1,12-ドデカンジアミンの微黄色粉末0.23gを得た。1HNMRδ141826713694680357160171125135合成例85-クロロサリチルアルデヒド0.47gと1,12-ジアミノドデカン0.30gとを用い、合成例1と同様の手法でN,N’-ビス5-クロロサリチリデン-1,12-ドデカンジアミンの微黄色粉末0.70gを得た。1HNMRδ137825719727699359163174125148合成例93-メトキシサリチルアルデヒド0.45gと1,12-ジアミノドデカン0.30gとを用い、合成例1と同様の手法でN,N’-ビス3-メトキシサリチリデン-1,12-ドデカンジアミンの微黄色粉末0.60gを得た。1HNMRδ142829683692677390359162174125148合成例104-メトキシサリチルアルデヒド0.45gと1,12-ジアミノドデカン0.30gとを用い、合成例1と同様の手法でN,N’-ビス4-メトキシサリチリデン-1,12-ドデカンジアミンの微黄色粉末0.56gを得た。1HNMRδ142809706637632380351161180125148合成例115-メトキシサリチルアルデヒド0.45gと1,12-ジアミノドデカン0.30gとを用い、合成例1と同様の手法でN,N’-ビス5-メトキシサリチリデン-1,12-ドデカンジアミンの微黄色粉末0.69gを得た。1HNMRδ132829689691676378358158174125148合成例126-メトキシサリチルアルデヒド0.45gと1,12-ジアミノドデカン0.30gとを用い、合成例1と同様の手法でN,N’-ビス6-メトキシサリチリデン-1,12-ドデカンジアミンの微黄色粉末0.69gを得た。1HNMRδ873720651622381355160173120145合成例134-メトキシサリチルアルデヒド0.45gと1,10-ジアミノデカン0.26gとを用い、合成例1と同様の手法でN,N’-ビス4-メトキシサリチリデン-1,10-デカンジアミンの微黄色粉末0.55gを得た。1HNMRδ142853706638633380351151175120148合成例144-メトキシサリチルアルデヒド0.46gと1,11-ジアミノウンデカン0.28gとを用い、合成例1と同様の手法でN,N’-ビス4-メトキシサリチリデン-1,11-ウンデカンジアミンの微黄色粉末0.57gを得た。1HNMRδ142809706638633380351155170125148合成例154-フルオロサリチルアルデヒド0.31gと1,12-ジアミノドデカン0.22gとを用い、合成例1と同様の手法でN,N’-ビス4-フルオロサリチリデン-1,12-ドデカンジアミンの微黄色粉末0.41gを得た。1HNMRδ143823717661652355156174121149合成例164-ブロモサリチルアルデヒド0.44gと1,12-ジアミノドデカン0.22gとを用い、合成例1と同様の手法でN,N’-ビス4-ブロモサリチリデン-1,12-ドデカンジアミンの微黄色粉末0.56gを得た。1HNMRδ141825712706696356160174120139合成例175-フルオロサリチルアルデヒド0.42gと1,12-ジアミノドデカン0.30gとを用い、合成例1と同様の手法でN,N’-ビス5-フルオロサリチリデン-1,12-ドデカンジアミンの微黄色粉末0.64gを得た。1HNMRδ134827686705359155174121145合成例185-メチルサリチルアルデヒド0.41gと1,12-ジアミノドデカン0.30gとを用い、合成例1と同様の手法でN,N’-ビス5-メチルサリチリデン-1,12-ドデカンジアミンの微黄色粉末0.67gを得た。1HNMRδ134827709702685356228161180125148合成例191-ヒドロキシ-2-ナフトアルデヒド0.52gと1,12-ジアミノドデカン0.30gとを用い、合成例1と同様の手法でN,N’-ビス1-ヒドロキシ-2-ナフチリデン-1,12-ドデカンジアミンの微黄色粉末0.49gを得た。1HNMRδ134846843774737756692676351166177121140合成例204,6-ジメトキシサリチルアルデヒド0.55gと1,12-ジアミノドデカン0.30gとを用い、合成例1と同様の手法でN,N’-ビス4,6-ジメトキシサリチリデン-1,12-ドデカンジアミンの微黄色粉末0.43gを得た。1HNMRδ142826585555377346160172121136合成例215-ニトロサリチルアルデヒド0.50gと1,12-ジアミノドデカン0.30gとを用い、合成例1と同様の手法でN,N’-ビス5-ニトロサリチリデン-1,12-ドデカンジアミンの微黄色粉末0.71gを得た。1HNMRδ150831823818691366169180125148合成例223-ヒドロキシピリジン-4-カルボキスアルデヒド0.25gと1,12-ジアミノドデカン0.20gとを用い、合成例1と同様の手法でN,N’-ビス[3-ヒドロキシピリジン-4-イルメチリデン]-1,12-ドデカンジアミンの褐色粉末0.39gを得た。1HNMRδ131843836819713365166177120148合成例23サリチルアルデヒド0.38gと1,14-ジアミノテトラデカン0.38gとを用い、合成例1と同様の手法でN,N’-ビスサリチリデン-1,14-テトラデカンジアミンの黄色固体0.33gを得た。1HNMRδ1372833727731724695686358166171120140合成例24サリチルアルデヒド125mgと1,11-ジアミノ-3,6,9-トリオキサウンデカン105mgとを用い、合成例1と同様の手法でN,N’-ビスサリチリデン-3,6,9-トリオキサ-1,11-ウンデカンジアミンの黄色油状物210mgを得た。1HNMRδ1343835728731724695685688372375357359合成例25サリチルアルデヒド0.36gと1,14-ジアミノ-3,6,9,12-テトラオキサテトラデカン0.54gとを用い、合成例1と同様の手法でN,N’-ビスサリチリデン-3,6,9,12-テトラオキサ-1,14-テトラデカンジアミンの黄色油状物0.21gを得た。1HNMRδ1343836729725694686356376合成例265-トリフルオロメトキシサリチルアルデヒド0.21gと1,12-ジアミノドデカン0.10gとを用い、合成例1と同様の手法でN,N’-ビス5-トリフルオロメトキシサリチリデン-1,12-ドデカンジアミンの微黄色粉末0.21gを得た。1HNMRδ134827711718694359155174121145合成例274-メトキシサリチルアルデヒド0.40gと1,13-ジアミノトリデカン0.10gとを用い、合成例1と同様の手法でN,N’-ビス4-メトキシサリチリデン-1,13-トリデカンジアミンの微黄色粉末0.45gを得た。1HNMRδ142809706637633375351155173121150合成例284-メトキシサリチルアルデヒド0.9gと、1,12-ジアミノドデカン1.2gとをエチルアルコール300mlに加え、30分間加熱還流した。反応液を減圧濃縮した後、得られた黄色固体を濾取した。当該黄色固体を減圧乾燥して、N-4-メトキシサリチリデン-1,12-ドデカンジアミンの微黄色固体2.01gを得た。1HNMRδ810706638633380351268155176120150次に、上記N-4-メトキシサリチリデン-1,12-ドデカンジアミン0.17gと、4-クロロサリチルアルデヒド0.8gとをトルエン7mlに溶解し、終夜12時間加熱還流した。反応液を減圧濃縮した後、得られた黄色固体を濾取した。当該黄色固体を減圧乾燥して、N-4-メトキシサリチリデン-N’-4-クロロサリチリデン-1,12-ドデカンジアミンの微黄色粉末0.23gを得た。1HNMRδ141827810714714695680638633380357351145175120155合成例294-ベンジルオキシサリチルアルデヒド0.4gと1,11-ジアミノウンデカン0.16gとを用い、合成例1と同様の手法でN,N’-ビス4-ベンジルオキシサリチリデン-1,11-ジアミノウンデカンの微黄色粉末0.48gを得た。1HNMRδ142725744707647641506351160167125145次に、上記各配位子を用いた発光性有機白金錯体の合成例を、実施例として以下に示す。実施例1合成例1で合成したN,N’-ビス4-ジエチルアミノサリチリデン-1,12-ドデカンジアミン0.14gと炭酸カリウム0.23gとPtCl2CH3CN20.09gとを、トルエン90mlとジメチルスルホキシド22.5mlとの混合溶媒に加えて終夜12時間加熱還流した。反応液を減圧濃縮し、残渣に酢酸エチルと水とを加えて目的物を抽出した。有機層を濃縮後、得られた粗成物をシリカゲルカラムクロマトグラフィ溶出液;n-ヘキサン:酢酸エチル=10:1にて精製し、前記構造式aで表されるトランス-ビス4-ジエチルアミノサリチルアルジミナト白金錯体の黄色粉末53mgを得た。1HNMRδ767705609599472480333281289204210125150113実施例2合成例2で合成したN,N’-ビス4-ジエチルアミノサリチリデン-1,11-ウンデカンジアミン0.14gを用い、実施例1と同様の手法で、前記構造式bで表されるトランス-ビス4-ジエチルアミノサリチルアルジミナト白金錯体の黄色粉末40mgを得た。1HNMRδ760701604593471476330275282210219157166133157121134109実施例3合成例3で合成したN,N’-ビス4-ジエチルアミノサリチリデン-1,10-デカンジアミン0.14gを用い、実施例1と同様の手法で、前記構造式cで表されるトランス-ビス4-ジエチルアミノサリチルアルジミナト白金錯体の黄色粉末41mgを得た。1HNMRδ761701604595466472330282289222234168175158168147157132145125132110実施例4合成例4で合成したN,N’-ビス4-ジエチルアミノサリチリデン-1,9-ノナンジアミン0.14gを用い、実施例1と同様の手法で、前記構造式dで表されるトランス-ビス4-ジエチルアミノサリチルアルジミナト白金錯体の黄色粉末41mgを得た。1HNMRδ761703607599464472333303309200225175190158168138147112MSmz7016M実施例5合成例5で合成したN,N’-ビス4-ジエチルアミノサリチリデン-1,8-オクタンジアミン0.14gを用い、実施例1と同様の手法で、前記構造式eで表されるトランス-ビス4-ジエチルアミノサリチルアルジミナト白金錯体の黄色粉末37mgを得た。1HNMRδ757701606597459463332302308225235197205170180125140112MSmz6872M実施例6合成例6で合成したN,N’-ビス4-ジエチルアミノサリチリデン-1,13-トリデカンジアミン0.42gを用い、実施例1と同様の手法で、前記構造式fで表されるトランス-ビス4-ジエチルアミノサリチルアルジミナト白金錯体の黄色粉末66mgを得た。1HNMRδ754701604602479488333268280200215125165119MSmz7572M実施例7合成例7で合成したN,N’-ビス4-クロロサリチリデン-1,12-ドデカンジアミン0.11gを用い、実施例1と同様の手法で、前記構造式gで表されるトランス-ビス4-クロロサリチルアルジミナト白金錯体の黄色粉末36mgを得た。1HNMRδ799729690659471477300148156130145121130106112MSmz6702M実施例8合成例8で合成したN,N’-ビス5-クロロサリチリデン-1,12-ドデカンジアミン0.42gを用い、実施例1と同様の手法で、前記構造式hで表されるトランス-ビス5-クロロサリチルアルジミナト白金錯体の橙色粉末150mgを得た。1HNMRδ775719726682484492293210225110160MSmz6704M実施例9合成例9で合成したN,N’-ビス3-メトキシサリチリデン-1,12-ドデカンジアミン0.42gを用い、実施例1と同様の手法で、前記構造式iで表されるトランス-ビス3-メトキシサリチルアルジミナト白金錯体の橙色粉末52mgを得た。1HNMRδ782682690650515524381296221225110160MSmz6617M実施例10合成例10で合成したN,N’-ビス4-メトキシサリチリデン-1,12-ドデカンジアミン0.14gを用い、実施例1と同様の手法で、前記構造式jで表されるトランス-ビス4-メトキシサリチルアルジミナト白金錯体の橙色粉末44mgを得た。1HNMRδ787720636622476482375295120162105120MSmz6612M実施例11合成例11で合成したN,N’-ビス5-メトキシサリチリデン-1,12-ドデカンジアミン0.14gを用い、実施例1と同様の手法で、前記構造式kで表されるトランス-ビス5-メトキシサリチルアルジミナト白金錯体の赤色粉末35mgを得た。1HNMRδ795697681675478484368297145154129145121129105112MSmz6613M実施例12合成例12で合成したN,N’-ビス6-メトキシサリチリデン-1,12-ドデカンジアミン0.42gを用い、実施例1と同様の手法で、前記構造式lで表されるトランス-ビス6-メトキシサリチルアルジミナト白金錯体の黄色粉末50mgを得た。1HNMRδ834713650600481492381298210225110160MSmz6617M実施例13合成例13で合成したN,N’-ビス4-メトキシサリチリデン-1,10-デカンジアミン0.33gを用い、実施例1と同様の手法で、前記構造式mで表されるトランス-ビス4-メトキシサリチルアルジミナト白金錯体の黄色粉末190mgを得た。1HNMRδ765708634620480489378292204248120182MSmz6333M実施例14合成例14で合成したN,N’-ビス4-メトキシサリチリデン-1,11-ウンデカンジアミン0.40gを用い、実施例1と同様の手法で、前記構造式nで表されるトランス-ビス4-メトキシサリチルアルジミナト白金錯体の黄色粉末80mgを得た。1HNMRδ765708634620480489378292204248120182MSmz6474M実施例15合成例15で合成したN,N’-ビス4-フルオロサリチリデン-1,12-ドデカンジアミン0.35gを用い、実施例1と同様の手法で、前記構造式oで表されるトランス-ビス4-フルオロサリチルアルジミナト白金錯体の黄色粉末170mgを得た。1HNMRδ775720655635480491292211219110160MSmz6375M実施例16合成例16で合成したN,N’-ビス4-ブロモサリチリデン-1,12-ドデカンジアミン0.42gを用い、実施例1と同様の手法で、前記構造式pで表されるトランス-ビス4-ブロモサリチルアルジミナト白金錯体の黄色粉末150mgを得た。1HNMRδ777709707671482488292210222110160MSmz7604M実施例17合成例17で合成したN,N’-ビス5-フルオロサリチリデン-1,12-ドデカンジアミン0.44gを用い、実施例1と同様の手法で、前記構造式qで表されるトランス-ビス5-フルオロサリチルアルジミナト白金錯体の赤橙色粉末102mgを得た。1HNMRδ774708691681487494293211220110170実施例18合成例18で合成したN,N’-ビス5-メチルサリチリデン-1,12-ドデカンジアミン0.42gを用い、実施例1と同様の手法で、前記構造式rで表されるトランス-ビス5-メチルサリチルアルジミナト白金錯体の赤橙色粉末130mgを得た。1HNMRδ778713701681491497291224212225110160実施例19合成例19で合成したN,N’-ビス1-ヒドロキシ-2-ナフチリデン-1,12-ドデカンジアミン0.10gを用い、実施例1と同様の手法で、前記構造式sで表されるトランス-ビス1-ヒドロキシ-2-ナフチルアルジミナト白金錯体の橙色粉末33mgを得た。1HNMRδ834792762768757742723700512524312234250125175098120MSmz7018M実施例20合成例20で合成したN,N’-ビス4,6-ジメトキシサリチリデン-1,12-ドデカンジアミン0.14gを用い、実施例1と同様の手法で、前記構造式tで表されるトランス-ビス4,6-ジメトキシサリチルアルジミナト白金錯体の黄色粉末35mgを得た。1HNMRδ817598566480378377293210225105160実施例21合成例21で合成したN,N’-ビス5-ニトロサリチリデン-1,12-ドデカンジアミン0.20gを用い、実施例1と同様の手法で、前記構造式uで表されるトランス-ビス5-ニトロサリチルアルジミナト白金錯体の黄色粉末14mgを得た。1HNMRδ859858820699460475318185215150168110148MSmz6911M実施例22合成例22で合成したN,N’-ビス[3-ヒドロキシピリジン-4-イルメチリデン]-1,12-ドデカンジアミン0.20gを用い、実施例1と同様の手法で、前記構造式vで表されるトランス-ビス4-アザアルジミナト白金錯体の赤色粉末12mgを得た。1HNMRδ837789781709494501301205230110173MSmz6033M実施例23合成例23で合成したN,N’-ビスサリチリデン-1,14-テトラデカンジアミン0.44gを用い、実施例1と同様の手法で、前記構造式wで表されるトランス-ビスサリチルアルジミナト白金錯体の黄色粉末88mgを得た。1HNMRδ786731724689657488493288296193204171182104150実施例24合成例24で合成したN,N’-ビスサリチリデン-3,6,9-トリオキサ-1,11-ウンデカンジアミン0.47gを用い、実施例1と同様の手法で、前記構造式xで表されるトランス-ビスサリチルアルジミナト白金錯体の黄色粉末178mgを得た。1HNMRδ789731724780686657504510427388394378384365374309314実施例25合成例25で合成したN,N’-ビスサリチリデン-3,6,9,12-テトラオキサ-1,14-テトラデカンジアミン0.23gを用い、実施例1と同様の手法で、前記構造式yで表されるトランス-ビスサリチルアルジミナト白金錯体の黄色粉末46mgを得た。1HNMRδ792733726729687659488399407374378353367307316実施例26合成例26で合成したN,N’-ビス5-トリフルオロメトキシサリチリデン-1,12-ドデカンジアミン0.14gを用い、実施例1と同様の手法で、前記構造式zで表されるトランス-ビス5-トリフルオロメトキシサリチルアルジミナト白金錯体の橙色粉末10mgを得た。1HNMRδ134827686705359155174121145実施例27合成例27で合成したN,N’-ビス4-メトキシサリチリデン-1,13-トリデカンジアミン0.36gを用い、実施例1と同様の手法で、前記構造式aaで表されるトランス-ビス4-メトキシサリチルアルジミナト白金錯体の黄色粉末60mgを得た。1HNMRδ768711634621482491379282198216160170115149実施例28実施例24でトランス-ビスサリチルアルジミナト白金錯体を合成したときに副生した副生成物を、シリカゲルカラムクロマトグラフィ溶出液;n-ヘキサン:酢酸エチル=10:1にて精製して単離し、前記構造式abで表されるトランス-ビスサリチルアルジミナト白金二核錯体の黄色粉末14mgを得た。1HNMRδ793729722684651409337MSmz11683MH実施例29N,N’-ビスサリチリデン-1,7-ヘプタンジアミン194mgを用い、実施例1と同様の手法で、トランス-ビスサリチルアルジミナト白金錯体を合成した。そして、そのときに副生した副生成物を、シリカゲルカラムクロマトグラフィ溶出液;n-ヘキサン:酢酸エチル=10:1にて精製して単離し、前記構造式afで表されるsyn型のトランス-ビスサリチルアルジミナト白金二核錯体の橙色粉末9mgを得た。1HNMRδ777714680647464300156190136148実施例30実施例29と同様にして、前記構造式agで表されるanti型のトランス-ビスサリチルアルジミナト白金二核錯体の赤色粉末29mgを得た。1HNMRδ761732713686657465280289181193142174実施例31合成例28で合成したN-4-メトキシサリチリデン-N’-4-クロロサリチリデン-1,12-ドデカンジアミン0.18gと炭酸カリウム0.52gとPtCl2CH3CN20.13gとを、トルエン180mlとジメチルスルホキシド45mlとの混合溶媒に加えて終夜12時間加熱還流した。反応液を減圧濃縮し、残渣に酢酸エチルと水とを加えて目的物を抽出した。有機層を濃縮後、得られた粗成物をシリカゲルカラムクロマトグラフィ溶出液;n-ヘキサン:酢酸エチル=10:1にて精製し、前記構造式ajで表されるトランス-4-メトキシ-4’-クロロサリチルアルジミナト白金錯体の黄色粉末60mgを得た。1HNMRδ780767715712690655635623633491499476486380284290205225125160110124実施例32合成例29で合成したN,N’-ビス4-ベンジルオキシサリチリデン-1,11-ジアミノウンデカン0.4gを用い、実施例1と同様の手法で、前記構造式akで表されるトランス-ビス4-ベンジルオキシサリチルアルジミナト白金錯体の黄色粉末120mgを得た。1HNMRδ765725745711646628503488494158167286223230119164固体発光量子収率の測定上記実施例1~32で得られた各発光性有機白金錯体について、296Kおよび77Kにおける固体発光量子収率φを測定した。具体的には、各発光性有機白金錯体の結晶状態粉末における発光量子収率を、絶対法により求めた。測定方法は以下の通り。測定方法測定には、蛍光光度計FP-6500N、燐光測定対応低温中積分球システムINK-533、および、液体試料用セルLPH-120全て日本分光株式会社製を用いた。酸素の影響を除くため、全てのサンプル発光性有機白金錯体は、石英セル中に結晶をそのまま封入して、アルゴン雰囲気下で測定した。さらに、低温77Kでの測定は、石英製デュワーを用いて上記石英セルを液体窒素で冷やしながら測定した。全ての発光スペクトルは、標準光源を利用することにより補正を行った。励起光として420nmまたは450nmの波長の光を用いた。内部量子収率の算出には、固体量子効率計算プログラム日本分光株式会社製を用いた。また、各発光性有機白金錯体が発する光の発光極大波長も、併せて測定した。測定結果を表1,2に示す。本発明は、上述した各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。"